(57)【要約】【課題】皮膚に起きる炎症を最小にするｐＨ緩衝性及び最適な流体吸収性を有する皮膚接着性医療器具用接着剤組成物を提供すること。【解決手段】皮膚接着性医療器具用接着剤組成物であって、液体ポリイソブチレン（ＰＩＢ）と、ｐＨ緩衝作用及び流体吸収作用の両方を提供し且つ非中和高分子量ポリマー酸及び部分的中和高分子量ポリマー酸を含む高分子量ポリマー緩衝剤組成物とを含む、皮膚接着性医療器具用接着剤組成物。【選択図】図１
2020063432.tif 000002
【特許請求の範囲】
【請求項１】
皮膚接着性医療器具用接着剤組成物であって、
液体ポリイソブチレン（ＰＩＢ）と、
ｐＨ緩衝作用及び流体吸収作用の両方を提供し且つ非中和高分子量ポリマー酸及び部分的中和高分子量ポリマー酸を含む高分子量ポリマー緩衝剤組成物と
を含み、
前記部分的中和高分子量ポリマー酸の中和度が５０％〜１００％未満であり、
前記非中和高分子量ポリマー酸と前記部分的中和高分子量ポリマー酸との比は、４：１〜１：４であり、
前記非中和高分子量ポリマー酸と前記部分的中和高分子量ポリマー酸は合計で前記接着剤組成物の１０重量％〜２５重量％含まれる、皮膚接着性医療器具用接着剤組成物。
【請求項２】
前記非中和高分子量ポリマー酸及び前記部分的中和高分子量ポリマー酸は、それぞれ独立して、ポリアクリル酸、ポリ（２−アルキルアクリル酸）、アクリル酸モノマーと２−アルキルアクリル酸モノマーとのコポリマー、アクリル酸モノマーと２−アルキルアクリル酸モノマーとマレイン酸とのコポリマー、及び遊離カルボン酸基を含む側鎖で置換されたオレフィン系ポリマーからなる群から選択され、アルキルは炭素原子数１〜５個の長さであり且つ直鎖状であっても分枝鎖状であってもよい請求項１に記載の接着剤組成物。
【請求項３】
スチレン−イソプレン−スチレンブロックコポリマーをさらに含む請求項１に記載の接着剤組成物。
【請求項４】
綿繊維、ポリエチレン繊維及びポリプロピレン繊維からなる群から選択される繊維をさらに含む請求項１に記載の接着剤組成物。
【請求項５】
前記高分子量ポリマー緩衝剤組成物は、非中和高分子量ポリアクリル酸及び５０％〜１００％未満の中和度を有する部分的中和高分子量ポリアクリル酸を含む請求項１に記載の接着剤組成物。
【請求項６】
前記部分的中和高分子量ポリアクリル酸の中和度は、７５％である請求項５に記載の接着剤組成物。
【請求項７】
可撓性外層と、前記可撓性外層の一方の面に塗布された接着剤組成物とを含む、創傷被覆材であって、
前記接着剤組成物が、液体ポリイソブチレン（ＰＩＢ）と、ｐＨ緩衝作用及び流体吸収作用の両方を提供し且つ非中和高分子量ポリマー酸及び部分的中和高分子量ポリマー酸を含む高分子量ポリマー緩衝剤組成物とを含み、
前記部分的中和高分子量ポリマー酸の中和度が５０％〜１００％未満であり、
前記非中和高分子量ポリマー酸と前記部分的中和高分子量ポリマー酸との比は、４：１〜１：４であり、
前記非中和高分子量ポリマー酸と前記部分的中和高分子量ポリマー酸は合計で前記接着剤組成物の１０重量％〜２５重量％含まれる、創傷被覆材。
【請求項８】
接着剤組成物を含む、オストミー皮膚バリアであって、
前記接着剤組成物が、液体ポリイソブチレン（ＰＩＢ）と、ｐＨ緩衝作用及び流体吸収作用の両方を提供し且つ非中和高分子量ポリマー酸及び部分的中和高分子量ポリマー酸を含む高分子量ポリマー緩衝剤組成物とを含み、
前記部分的中和高分子量ポリマー酸の中和度が５０％〜１００％未満であり、
前記非中和高分子量ポリマー酸と前記部分的中和高分子量ポリマー酸との比は、４：１〜１：４であり、
前記非中和高分子量ポリマー酸と前記部分的中和高分子量ポリマー酸は合計で前記接着剤組成物の１０重量％〜２５重量％含まれる、オストミー皮膚バリア。
【請求項９】
接着剤組成物を含む、オストミーバリアリングであって、
前記接着剤組成物が、液体ポリイソブチレン（ＰＩＢ）と、ｐＨ緩衝作用及び流体吸収作用の両方を提供し且つ非中和高分子量ポリマー酸及び部分的中和高分子量ポリマー酸を含む高分子量ポリマー緩衝剤組成物とを含み、
前記部分的中和高分子量ポリマー酸の中和度が５０％〜１００％未満であり、
前記非中和高分子量ポリマー酸と前記部分的中和高分子量ポリマー酸との比は、４：１〜１：４であり、
前記非中和高分子量ポリマー酸と前記部分的中和高分子量ポリマー酸は合計で前記接着剤組成物の１０重量％〜２５重量％含まれる、オストミーバリアリング。
【発明の詳細な説明】
【技術分野】
【０００１】
本開示は、使用者の皮膚表面に接着固定することを目的とした、オストミー製品、創傷被覆材、その他の医療器具などの、医療用被覆材及び皮膚貼着部材のための接着剤組成物の技術分野に関する。本開示は特に、高分子量緩衝剤を含むとともに、流体を吸収でき且つ通常の皮膚ｐＨ値に維持することができる接着剤組成物と、そのような組成物を製造する方法とに関する。
【背景技術】
【０００２】
多くの医療用途においては、創傷被覆材、又はオストミー皮膚バリア若しくはバリアリングの場合のように、製品は皮膚に直接接着される。そのような製品は所定の位置に保持されるよう、皮膚にしっかりと貼着されなければならず、また、汗、傷からの滲出液、流動性糞便物質など、その下に、又はその周辺に生じる流体はいかなるものであっても吸収しなければならない。また、製品は、使用中、完全な構造が保持されなければならない。
【０００３】
創傷被覆材は一般に治癒を促進するいくつかの機能を有している。これらの機能には、傷からの滲出液の吸収、最適な治癒環境を作り、また微生物活性を低下させるためのｐＨの調節、及び傷の感染からの保護が含まれる。そのような創傷被覆材の多くは自己接着性を有し、装着者の皮膚の創傷周囲に通常接着する接着層を含む。創傷被覆材下の皮膚にしばしば炎症が起きることが知られている。
【０００４】
既知の創傷被覆材はいくつかの個々の成分を使用することによって前述した機能性を得ている。例えば、既知の被覆材は、創傷滲出液を吸収するため、親水コロイド、例えば、カルボキシメチルセルロース（ＣＭＣ）、ペクチン、又はゼラチンをよく使用している。親水コロイドには、独立して、ｐＨを調節することができるものもあるが、それらによって提供し得るｐＨの緩衝作用の程度は、被覆材において利用できる親水コロイドの量によって限られ、次には、被覆材の所望の流体処理性に応じて変わる。さらに、親水コロイド単独の緩衝効果は最善とは言えない。
【０００５】
また、適切な吸収、ｐＨの制御及び構造の完全性を同時に獲得することは困難である場合が多い。ｐＨの制御には、創傷被覆材によるある程度の吸収が求められ、創傷被覆材においては一般に望ましいことである。しかしながら、流体の過剰な量の吸収は、創傷被覆材の望ましくない量の膨潤を引き起こし、膨張及び接着力の低下の可能性につながる。場合によっては、過剰な量の流体の吸収によって接着剤組成物の分解が起こり得る。それも非常に望ましくないことである。
【０００６】
親水コロイドを含む接着剤組成物は、例えば、特許文献１、特許文献２、特許文献３、特許文献４、特許文献５、特許文献６、特許文献７、特許文献８、特許文献９、特許文献１０、特許文献１１、特許文献１２、特許文献１３及び特許文献１４に開示されているようによく知られている。これらの開示は参照により本明細書に組み込まれる。親水コロイドは、通常、親水コロイド皮膚バリア又は親水コロイド創傷被覆材と一般に呼ばれているものに使用される。そのような皮膚バリア及び創傷被覆材は、通常、連続相として水不溶性の感圧接着剤を含み、液体を吸収する膨潤性非連続相として、接着剤全体に分散された１種以上の親水コロイド粒子を有する。
【０００７】
市販の皮膚バリア及び創傷被覆材の水不溶性接着剤相は、通常、ポリイソブチレン（ＰＩＢ）、若しくはスチレン−イソプレン−スチレン（ＳＩＳ）などのブロックコポリマー、又はこれらの材料のブレンド物から構成される。表面の粘着性は粘着付与剤成分によって改質し得る。
【０００８】
恒久的又は一時的オストミー（コロストミー、イレオストミーなど）を有する患者は、排泄された糞便物質及び尿を入れるパウチを必要とする。パウチは、通常、パウチを皮膚に接着させ、パウチに入らないオストミーから流れる液体、又はストーマ周囲の皮膚で生じた流体を吸収する接着性皮膚バリアにより、ストーマの周囲の皮膚に取り付けられる。皮膚バリアは通常３〜５日毎に交換されるが、最大１週間、そのまま保持されることもある。バリアの使用中、ストーマ周囲の皮膚は糞便物質との長期にわたる接触により炎症を起こすおそれがある。時間の経過とともに、炎症は酷くなり得る。オストミー器具は、使用者の皮膚に対して器具を密封して漏れを防止するため、及び／又はオストミーから流出する流体をさらに吸収するため、ストーマに近接した領域に配置されるバリアリングも含み得る。
【０００９】
用途によっては、オストミー皮膚バリアに、固定をさらに強化するため、外周に接着性テープ縁部を有するものがある。前記縁部の接着剤は、一般に、アクリル系接着剤である。本明細書で使用する場合、「皮膚バリア」という用語は、接着性テープ縁部を有するか又は有しない皮膚バリアを含むものとする。
【００１０】
傷からの滲出液及び糞便物質はいずれも、タンパク質分解酵素及び脂肪分解酵素を含む。これらの酵素は、密閉された湿潤環境に含まれると、角質層を分解し、傷又はストーマの周囲の皮膚に観察される炎症の一因となる。さらに、創傷被覆材及びオストミー皮膚バリアは、通常、定期的に除去及び再適用されるため、それらの下の皮膚の完全性が損なわれ、正常な皮膚よりさらに炎症が生じやすい。
【００１１】
正常な皮膚は、皮膚の表面のｐＨを通常約４．０〜５．５（弱酸性）に保持する、いわゆる「酸外套」を有する。この範囲のｐＨは、有益な微生物の増殖を促進し、有害な微生物の増殖を抑え、皮膚の完全性を維持するのを助ける。このｐＨ値では、創傷滲出液又は糞便物質からのタンパク質分解酵素及び脂肪分解酵素の活性（及び、従って、それによって引き起こされる損傷）が増大することはない。しかしながら、創傷滲出液及びストーマからの流体は、通常、６．０〜８．０の範囲のｐＨを有する。このような正常な皮膚のｐＨを超えるｐＨの上昇は、酵素の活性を大きく増大させ、従って、炎症を引き起こす能力を増大させる。
【００１２】
創傷被覆材と同様、適切な吸収性、ｐＨ制御及び構造の完全性を同時に獲得することは、オストミー皮膚バリア及びバリアリングでは多くの場合、難しい。ｐＨの制御には、皮膚バリア又はバリアリングによりある程度の吸収が生じることが要求され、一般に望ましい。しかしながら、過剰な量の流体が吸収されると、皮膚バリア又はバリアリングには望ましくない量の膨潤が起こり、膨張及び接着力の低下の可能性につながり得る。場合によっては、過剰な量の流体が吸収されることによって、接着剤組成物の分解が引き起こされるおそれがある。それも非常に望ましくないことである。
【００１３】
ペクチン及びＣＭＣのような親水コロイドを含む現在の皮膚バリアは、ｐＨ緩衝能のみが限られている。それらは、水又は食塩水に晒されると、ｐＨ値を約４．０〜５．５の所望の範囲に調節することができる。しかしながら、ストーマ産生物又は創傷滲出液などの生理液も緩衝され、ｐＨ値は通常中性に近くなることに注意しなければならない。現在の皮膚バリアがそのような流体に晒されると、生理液本来の強力な緩衝能が、皮膚バリアの弱い緩衝能を圧倒する。その結果、皮膚バリア表面のｐＨが上昇し、皮膚バリアに接する生理液のｐＨに近付く。従って、高いｐＨ緩衝能を有する皮膚バリアを提供することが望ましいであろう。また、最適な吸収特性を有する皮膚バリアを提供することが望ましいであろう。
【００１４】
同様に、ペクチン及びＣＭＣのような親水コロイドを含む現在のバリアリングは、限られたｐＨ緩衝能のみを有する。上記と同じ理由で、最適な吸収特性を有するバリアリングを提供することが望ましいであろう。
【００１５】
オストミーバリアリングにおけるさらなる懸念は、使用中のリングの構造の完全性の維持である。使用中、バリアリングは、オストミーから流出する流体、又はストーマ周辺の皮膚で生じる流体の作用により浸食される。皮膚バリア（バリアリングを含む）は最大１週間その場に保持されるため、最適な吸収特性も維持しながら、予想される使用期間中、構造完全性を維持することが重要である。
【００１６】
上記を考慮すると、使用者の皮膚に本質的に炎症を起こさせることなく、創傷被覆材、ストーマ皮膚バリアなどの製品下の皮膚のｐＨを約４．０〜約５．５に維持する好適な緩衝剤を含み、且つ最適な流体吸収性を有する接着剤組成物を有することが望ましいであろう。また、使用時、（上記特性に加え、さらに）構造完全性を維持するバリアリングに使用することができる組成物を有することも望ましいであろう。
【先行技術文献】
【特許文献】
【００１７】
【特許文献１】米国特許第５，５７１，０８０号明細書
【特許文献２】米国特許第３，３３９，５４６号明細書
【特許文献３】米国特許第４，１９２，７８５号明細書
【特許文献４】米国特許第４，２９６，７４５号明細書
【特許文献５】米国特許第４，３６７，７３２号明細書
【特許文献６】米国特許第４，８１３，９４２号明細書
【特許文献７】米国特許第４，２３１，３６９号明細書
【特許文献８】米国特許第４，５５１，４９０号明細書
【特許文献９】米国特許第４，２９６，７４５号明細書
【特許文献１０】米国特許第４，７９３，３３７号明細書
【特許文献１１】米国特許第４，７３８，２５７号明細書
【特許文献１２】米国特許第４，８６７，７４８号明細書
【特許文献１３】米国特許第５，０５９，１６９号明細書
【特許文献１４】米国特許第７，７６７，２９１号明細書
【発明の概要】
【課題を解決するための手段】
【００１８】
本開示の一態様においては、最適な流体吸収能及びｐＨ緩衝能を有する高分子量ポリマー緩衝接着剤組成物が提供される。
【００１９】
本開示の他の態様においては、最適な流体吸収能及びｐＨ緩衝能を有する高分子量ポリマー緩衝剤組成物を含む創傷被覆材が提供される。
【００２０】
本開示の他の態様においては、最適な流体吸収能及びｐＨ緩衝能を有する高分子量ポリマー緩衝剤組成物を含むオストミー皮膚バリアが提供される。
【００２１】
本開示の他の態様においては、最適な流体吸収能及びｐＨ緩衝能を有する高分子量ポリマー緩衝剤組成物を含み、且つ、使用時、浸食に対する耐性を有し、それ故、最適な構造完全性保持能を有するオストミーバリアリングが提供される。
【００２２】
本開示の他の態様においては、創傷被覆材、オストミー皮膚バリア又はオストミーバリアリングなどの医療用皮膚貼着部材を製造するために、高分子量ポリマー緩衝剤組成物を使用する方法が提供される。
【００２３】
本開示の一実施形態は、可撓性外層と、その一方の面に塗布された高分子量ポリマー緩衝接着剤組成物とを含み、前記接着剤は装着者の皮膚に起きる炎症を最小にするｐＨ緩衝性及び最適な流体吸収性を提供する、創傷被覆材である。
【００２４】
本開示の他の実施形態は、その一方の面に塗布された高分子量ポリマー緩衝接着剤組成物を含み、前記接着剤組成物は装着者の皮膚に起きる炎症を最小にするｐＨ緩衝性及び最適な流体吸収性を提供する、オストミー皮膚バリアである。
【００２５】
本開示の他の実施形態は、高分子量ポリマー緩衝接着剤組成物を含む流体浸食に耐性を有するオストミーバリアリングであって、前記接着剤組成物は、装着者の皮膚に起きる炎症を最小にするｐＨ緩衝性及び最適な流体吸収性と、その構造完全性に対する最適な保持性とを提供する、オストミーバリアリングである。
【図面の簡単な説明】
【００２６】
【図１】バリア一式のＡｑｕａ  Ｋｅｅｐ濃度に対する吸収の依存性を示す。
【図２】バリア一式のＣａｒｂｏｐｏｌ濃度に対する吸収の依存性を示す。
【図３】Ｃａｒｂｏｐｏｌ  ９８０  ＮＦ濃度とバリア表面ｐＨとの関係を示す。
【図４】Ａｑｕａ  Ｋｅｅｐ  １０ＳＨ−ＰＦ濃度とバリア表面ｐＨとの関係を示す。
【発明を実施するための形態】
【００２７】
本開示の一実施形態は、汗、創傷滲出液及び糞便物質などの流体を吸収し、ｐＨを調節し、且つ酵素活性を低下させる高分子量ポリマー緩衝剤を含む接着剤組成物を対象とする。
【００２８】
本開示の一実施形態は、特に、酸性サイトに富む１種以上の高分子量ポリマーの使用を意図する。ポリ酸官能基を有するポリマーは、それらのプロトン化形態及び中和形態の混合物を使用することによって緩衝剤として機能し得る。部分的に中和され得るペンダントカルボキシル基を有する高分子量ポリマーは、本開示の使用に適している。好適なポリマーとしては、例えば、アルキル鎖が炭素原子数１〜５個の長さで、直鎖状であっても分枝鎖状であってもよい、ポリアクリル酸及びポリ（２−アルキルアクリル酸）が挙げられる。ポリメタクリル酸は、好ましいポリ（２−アルキルアクリル酸）である。他の好適なポリマーは、アクリル酸モノマーと２−アルキルアクリル酸モノマーの任意のコポリマー、前記モノマーとマレイン酸とのコポリマー、例えば、二酸、三酸又はポリ酸でエステル化されたポリビニルアルコール（例えば、ポリビニルアルコールサクシネート）などの遊離カルボン酸基を含む側鎖で置換されたオレフィン系ポリマーなどである。
【００２９】
当業者であれば分かるように、本開示の緩衝接着剤組成物は、実施例１に記載のリン酸緩衝液チャレンジテストで、試験製品のｐＨを約６．０未満に保持することができる、部分的に中和可能なペンダントカルボキシル基を有する１種以上の任意の高分子量ポリマーを使用することができる。
【００３０】
本発明の好ましい実施形態は、酸性サイトに富む、少なくとも２つの形態、１つは中和されていない形態で、他は部分的に中和されている形態の高分子量ポリマーを含む緩衝接着剤組成物である。驚いたことに、本発明者らは、酸性サイトに富む、同種又は異種の高分子量ポリマーの非中和形態及び部分的中和形態の組合せが、患者の皮膚に装着する医療部材、例えば創傷被覆材、オストミー皮膚バリア又はオストミーバリアリングに用いる接着剤組成物の吸収性及びｐＨ制御の程度、非常に望ましい品質を独立して改質することを見出した。
【００３１】
非中和ポリ酸と部分的に中和したポリ酸との割合と、部分的に中和したポリ酸の中和の程度には相関がある。部分的に中和したポリ酸の中和の程度は、約５０％〜約１００％が好都合であり、約７５％が好ましい。いかなる程度の中和がされようと、非中和ポリ酸と部分的に中和したポリ酸との割合は、創傷被覆材下又はオストミー皮膚バリア下で所望の４．０〜約５．５のｐＨ範囲になるように調整すべきである。接着剤の処方技術分野において通常の技術を有する者であれば、所望のｐＨ範囲にするため、部分的に中和したポリ酸の中和の所与の程度に対し、非中和ポリ酸と部分的に中和したポリ酸との適切な割合を容易に選択することができる。
【００３２】
本開示の接着剤組成物は、約８７００ダルトンというＰＩＢのエンタングルメント分子量未満であるような分子量を有する液体ＰＩＢなどの粘着付与化合物を含んでもよい。
【００３３】
好ましい実施形態において、約７５％が中和されている部分的中和架橋ポリ酸では、高分子量ポリマー酸の非中和形態及び部分的中和形態は、約４：１〜約１：４、好ましくは約３：１〜約１：１の割合で含まれ得る。高分子量ポリマー酸の２つの形態は合計で、接着剤組成物全体の約１０重量％〜約２５重量％、好ましくは接着剤組成物全体の約１５重量％〜約２０重量％含まれ得る。
【００３４】
本開示の実施形態における使用に特に適したポリマーとしては、ポリアクリル酸（ＰＡＡ）及びポリメタクリル酸（ＰＭＡ）が挙げられる。ＰＡＡ及びＰＭＡはいずれも、例えば、Ｓｉｇｍａ−Ａｌｄｒｉｃｈ  Ｃｏ．，から、種々の形態、例えば、粉末及び溶液で、且つある範囲の分子量のものが入手可能である。アクリル酸の誘導体のなかで、ＰＡＡが、化合物１グラム当たりのカルボン酸サイトの密度が最も高く、従って、化合物１グラム当たりの緩衝の程度が最も高いことから好ましい。本明細書で使用されるとき、「高分子量」ＰＡＡは、約６０，０００ダルトン超で、数百万ダルトンに及ぶことを意味する。この用語は、上記のＰＭＡ、及びその他のポリマーについても同様の意味を有する。
【００３５】
当業者であれば、特定のポリマーの中和の適切な度合いと使用とは容易に決定することができる。ＰＡＡの部分的中和は、ＰＡＡ（適切なら、水を加える）を化学量論的に適切な量の強塩基（例えば、ＮａＯＨ）と、所望の中和の度合いに達するまで混合することによって行うことができる。他のポリマーも同様に処理することができる。ＰＡＡなどの部分的に中和したポリ酸も商業的に入手可能である。
【００３６】
ＰＡＡ及び関連するポリマーは、架橋及び非架橋の両方の形態で存在し、架橋度は変化させることができる。本開示で使用されるポリマーは架橋されていることが好ましい。
【００３７】
上述したように、高分子量ポリマー、例えば、ＰＡＡ及びＰＭＡは、効率的なｐＨ緩衝作用と、汗、創傷滲出液又は糞便物質などの流体に対する効率的な吸収性の両方を提供する。より具体的に言えば、それらのポリマーは、接着剤マトリクスに分散されると、ペクチン及びＣＭＣのような親水コロイドに似た作用をする。すなわち、それらは吸収し、膨張し、装着者の皮膚に粘膜付着する粘性ゲルを形成する。分かるであろうが、高分子量ポリマーは、創傷被覆材又は皮膚バリアの適用性及び所望の流体取扱い能に応じて、唯一の親水コロイド成分であってよく、また、他の実施形態では、他の親水コロイドと組み合わされてもよい。
【００３８】
特にオストミーバリアに有用な、本開示の一実施形態においては、高分子量架橋ＰＡＡ及び部分的に中和された高分子量架橋ＰＡＡが、ポリイソブチレン、及びスチレン−イソプレン−スチレンコポリマー若しくはポリマー繊維（又は、その両方）と組み合わされる。そのような一実施形態においては、接着剤組成物は、架橋高分子量ＰＡＡと、部分的に中和された架橋高分子量ＰＡＡと、ポリイソブチレンと、スチレン−イソプレン−スチレンブロックコポリマーとを含む。そのような他の一実施形態においては、接着剤組成物は、架橋高分子量ＰＡＡと、部分的に中和された架橋高分子量ＰＡＡと、ポリイソブチレンと、スチレン−イソプレン−スチレンブロックコポリマーと、綿、又は好ましくはポリオレフィン、例えば、ポリエチレン若しくはポリプロピレンの繊維とを含む。
【００３９】
本開示の組成物の接着剤成分は、繊維材料に強い親和性を示す、感圧接着性を有する任意の材料であり得る（繊維が使用される場合）。それは単一の感圧接着剤であっても、２種以上の感圧接着剤の併用であってもよい。本開示に有用な接着剤としては、例えば、天然ゴム、合成ゴム、スチレンブロックコポリマー、ポリビニルエーテル、ポリ（メタ）アクリレート（アクリレート及びメタクリレートの両方を含む）、ポリオレフィン及びシリコーンが挙げられる。本開示のために選択される材料として特に好ましいと考えられている接着剤は、ポリオレフィン、すなわち、ポリイソブチレン（ＰＩＢ）であるが、類似の特性を有する他の感圧接着性材料も好適であると考えられる。
【００４０】
接着剤組成物における繊維は、この技術分野で知られる任意の繊維材料であってよいが、粘着性接着剤成分と混和可能であるものが好ましく、粘着性接着剤成分に強い親和性を有するとさらに好ましい。ポリエチレン及びポリプロピレンのようなポリオレフィンはＰＩＢとの混和性が高く、接着剤媒体によって容易に濡れることが分かった。いずれも非極性飽和炭化水素である。
【００４１】
この実施形態においては、ＰＩＢが、比較的高分子量のＰＩＢ（約４０，０００〜６０，０００ダルトンの範囲の分子量）として含まれることが好ましい。例えば、オストミー用途の皮膚バリアは、通常、６０，０００ダルトンの分子量のＰＩＢを５０重量％〜６５重量％の範囲で、又は４０，０００ダルトンの分子量のＰＩＢを４０重量％〜約５５重量％の範囲で含むであろう。さらに、４０，０００ダルトンの分子量のＰＩＢ及び６０，０００ダルトンの分子量のＰＩＢの組合せ、例えば、４０，０００ダルトンの分子量のＰＩＢ３２．５重量％及び６０，０００ダルトンの分子量のＰＩＢ３２．５重量％の組合せも使用され得る。
【００４２】
本開示の緩衝接着剤組成物にいかなる材料が選択されようとも、組成物は少なくとも最小限の吸収性を有することが非常に望ましい。本組成物の緩衝能は、それらの吸収能とある程度関連している。吸収が起きないなら、高分子量ポリマー緩衝剤は、創傷滲出液又は糞便物質と接触せず、従って効果はないであろう。吸収能の低い組成物も本開示に含まれるが、オストミーバリアに特に有用な本開示の組成物は、実施例１の試験で測定される吸収能が少なくとも約０．１５ｇ／ｃｍ２であることが好ましいであろう。さらに、緩衝接着剤組成物の吸収能は０．６０ｇ／ｃｍ２を越えないことが好ましいであろう。下の記載から明らかなように、緩衝接着剤組成物の吸収能は、部分的に中和された高分子量ポリマーと非中和高分子量ポリマーとの比を変えることによって調節することができるため、当業者であれば、緩衝接着剤組成物の吸収能を所望のレベルに容易に調節することができる。
【００４３】
オストミーバリアに特に有用な本発明の好ましい代表的な緩衝接着剤組成物は、以下を含む：１）約５５．５重量％のＰＩＢ、約１４．５重量％のＳＩＳ、約５％のポリエチレン繊維、約１５重量％の架橋ポリアクリル酸、及び約１０重量％の部分的中和架橋ポリアクリル酸、並びに２）約６６重量％のＰＩＢ、約６．５重量％のＳＩＳ、約４％のポリエチレン繊維、約１４．５重量％の架橋ポリアクリル酸、及び約９重量％の部分的中和架橋ポリアクリル酸。上記組成物においては、ＰＩＢは平均分子量４０，０００の粘度を有することが好ましく、また、部分的中和架橋ポリアクリル酸は約７５％が中和されていることが好ましい。
【００４４】
オストミーバリアリングに特に有用な本開示の実施形態においては、高分子量架橋ＰＡＡ、及び部分的に中和された高分子量架橋ＰＡＡが、高分子量ポリイソブチレン（ＰＩＢ）、液体ＰＩＢ及びポリマー繊維と組み合わされる。
【００４５】
接着剤組成物における繊維は、当該技術分野で知られる任意の繊維材料であってよいが、粘着性接着剤成分と混和可能であるものが好ましく、粘着性接着剤成分に強い親和性を有するとさらに好ましい。ポリエチレン及びポリプロピレンのようなポリオレフィンはＰＩＢとの混和性が高く、接着剤媒体によって容易に濡れることが分かった。いずれも非極性飽和炭化水素である。
【００４６】
本実施形態においては、高分子量ＰＩＢ、液体ＰＩＢ、ポリマー繊維、高分子量架橋ＰＡＡ及び部分的に中和された高分子量架橋ＰＡＡの相対的重量パーセントは、組成物の流体吸収性と構造完全性を最適化するように選択すべきである。一般的に言えば、組成物の流体吸収能と構造完全性保持能とは反比例している。すなわち、組成物の吸収性が高ければ高いほど、構造完全性の保持能は低下し、他の因子は全て一定である。驚いたことに、本発明者らは、優れた吸収能と構造完全性を同時に示すことができ、オストミーバリアリングに特に適している組成物を見出した。バリアリング用組成物は、実施例３の試験で測定された少なくとも約０．３０ｇ／ｃｍ２の吸収能と、実施例３の２４時間耐浸食性試験で測定された少なくとも５０％の組成物保持能を有することが好ましい。
【００４７】
本実施形態においては、高分子量ＰＩＢは約４０，０００〜６０，０００ダルトンの分子量を有し、且つ液体ＰＩＢはＰＩＢが室温で液体であるような分子量、通常、約１０００〜約８０００ダルトンの範囲の分子量を有することが好ましい。高分子量ＰＩＢは、約４０，０００〜６０，０００ダルトンの分子量を有する単一のＰＩＢを含んでもよく、また、その範囲の分子量を有するＰＩＢの混合物、例えば、分子量４０，０００ダルトンのＰＩＢ及び分子量６０，０００ダルトンのＰＩＢなどを含んでもよい。液体ＰＩＢは約２８００〜３０００ダルトンの数平均分子量を有することが好ましい。
【００４８】
オストミーリングに特に使用される本発明の緩衝接着剤組成物は、約５５〜７５重量％の高分子量ＰＩＢ、約２．５〜１８重量％の液体ＰＩＢ、約２〜８重量％のポリマー繊維、約８〜１５重量％の架橋ポリアクリル酸、及び約４〜１０重量％の部分的中和架橋ポリアクリル酸を含み得る（但し、繊維含有量が３重量％未満の場合、架橋ポリアクリル酸の量は少なくとも約９．５％で、液体ＰＩＢの量は少なくとも約５重量％である）。好ましいそのような接着剤組成物は、約６０〜７５重量％の高分子量ＰＩＢ、約２．５〜７．５重量％の液体ＰＩＢ、約２〜８重量％のポリマー繊維、約８〜１５重量％の架橋ポリアクリル酸、及び約４〜１０重量％の部分的中和架橋ポリアクリル酸を含み得る（但し、繊維含有量が３重量％未満の場合、架橋ポリアクリル酸の量は少なくとも約９．５％で、液体ＰＩＢの量は少なくとも約５重量％である）。他の好ましいそのような接着剤組成物は、約６２．５〜７２．５重量％の高分子量ＰＩＢ、約５．５〜７．５重量％の液体ＰＩＢ、約５〜８重量％のポリマー繊維、約１０〜１４重量％の架橋ポリアクリル酸、及び約４〜７重量％の部分的中和架橋ポリアクリル酸を含み得る。さらに他の好ましいそのような接着剤組成物は、約６５〜７０重量％の高分子量ＰＩＢ、約６．５〜７．５重量％の液体ＰＩＢ、約６．５〜７．５重量％のポリマー繊維、約１３〜１４重量％の架橋ポリアクリル酸、及び約４．５〜５．５重量％の部分的中和架橋ポリアクリル酸を含み得る。他の好ましいそのような接着剤組成物は、約６７重量％の高分子量ＰＩＢ、約７重量％の液体ＰＩＢ、約７重量％のポリマー繊維、約１３．８重量％の架橋ポリアクリル酸、及び約５．２重量％の部分的中和架橋ポリアクリル酸を含み得る。上記組成物において、部分的中和架橋ポリアクリル酸は約７５％が中和されていることが好ましい。
【００４９】
次の実施例は、本開示の代表的な実施形態の製造及び試験を記載する。
【００５０】
試験試料：バリア材料を０．０２０インチの厚みに熱圧縮することによって、試験試料を製造し、除去可能な放出ライナーと可撓性を有する裏打ちフィルムとの間に積層した。
【００５１】
材料
高分子量ポリイソブチレン（ＰＩＢ）
ＪＸエネルギー（株）製の粘度平均分子量４０，０００ダルトンのＮｉｐｐｏｎ  Ｈｉｍｏｌ  ４Ｈ
【００５２】
液体ポリイソブチレン（ＰＩＢ）
Ｔｅｘａｓ  Ｐｅｔｒｏｃｈｅｍｉｃａｌｓにより提供された数平均分子量２８００ダルトンのＰｏｌｙｉｓｏｂｕｔｙｌｅｎｅ  ＴＰＣ  １２８５
【００５３】
スチレン−イソプレン−スチレンブロックコポリマー（ＳＩＳ）
Ｋｒａｔｏｎ  Ｐｏｌｙｍｅｒｓ製のＫｒａｔｏｎＴＭ  Ｄ−１１６１Ｐ
【００５４】
ポリオレフィン繊維
ＭｉｎｉＦＩＢＥＲＳ，Ｉｎｃ．より供給されたＰｏｌｙｅｔｈｙｌｅｎｅ  Ｓｈｏｒｔ  Ｓｔｕｆｆ  Ｓｙｎｔｈｅｔｉｃ  Ｐｕｌｐ  Ｅ３８０Ｆ
【００５５】
架橋ポリアクリル酸
Ｔｈｅ  Ｌｕｂｒｉｚｏｌ  Ｃｏｒｐｏｒａｔｉｏｎより提供されたＣａｒｂｏｐｏｌ（登録商標）９８０  ＮＦ
【００５６】
部分的中和架橋ポリアクリル酸
Ｓａｎｙｏ  Ｃｏｒｐｏｒａｔｉｏｎ  ｏｆ  Ａｍｅｒｉｃａより提供されたＡｑｕａ  ＫｅｅｐＴＭ  １０  ＳＨ−ＰＦ
【００５７】
ｐＨ緩衝剤チャレンジ：ストック緩衝液（リン酸塩中１００ｍＭ、０．９％ＮａＣｌ、ｐＨ７．４）を調製した。ストックバッファを適切な量の０．９％ＮａＣｌで希釈することによって、低リン酸塩濃度バッファを調製した。バリアの表面１０ｃｍ２を緩衝剤チャレンジ溶液１０ｍＬに晒した。
【００５８】
実施例１−接着バリア配合物
高分子量ＰＩＢ、ポリエチレン繊維及び部分的中和ポリアクリル酸をベースとした一連の配合物（２つの異なる分子量及び２つの異なる中和度を有する）を調製した。Ｂｒａｂｅｎｄｅｒ  Ｔｙｐｅ  ＲＥＥ６ミキサーを用いて８５℃で組成物を調製した。８５％のＳＩＳ及び１５％のＰＩＢを含む「マスターバッチ」を別に調製した。所要量のマスターバッチをミキサーに添加し、３６ｒｐｍで４分間混合した。所要量の半分の高分子量ＰＩＢを添加し、４分間、混合を続けた。所要量の乾燥粉末（ＰＥ繊維、Ｃａｒｂｏｐｏｌ  ９８０  ＮＦ及びＡｑｕａ  Ｋｅｅｐ  １０  ＳＨ−ＰＦ）を予めブレンドし、その後、ミキサーに４分間かけて添加した。高分子量ＰＩＢ成分の残りの半分を添加し、１０分間混合を続けた。混合チャンバーを密封し、真空にして、１５分間混合を続けた。真空を解放し、混合物をミキサーから取り出し、試験を実施する前に、室内条件で平衡化した。下記の表１は、この方法で調製した組成物を表示した成分の重量パーセントによって、これらの組成物の試験結果と共に示す。
【００５９】
流体吸収及びｐＨ：流体吸収は、ＥＮ規格１３７２６−１：２００２（Ｔｅｓｔ  ｍｅｔｈｏｄｓ  ｆｏｒ  ｐｒｉｍａｒｙ  ｗｏｕｎｄ  ｄｒｅｓｓｉｎｇｓ−Ｐａｒｔ  １：Ａｓｐｅｃｔｓ  ｏｆ  ａｂｓｏｒｂｅｎｃｙ，Ｓｅｃｔｉｏｎ  ３．３）の手順に従って測定した。水和流体は生理食塩水（０．９％ＮａＣｌ水溶液）であった。吸収された流体の質量を、２０ｍＬの生理食塩水に晒した１０ｃｍ２の表面領域の試料における重量増加により測定した。試料は、炉（３７℃、相対湿度１５％）内に所定時間保持した。表面ｐＨの測定は、流体吸収後の試料について、較正済みのｐＨメーター及びフラットｐＨプローブ（Ｒｏｓｓ（登録商標）ｍｏｄｅｌ  ８１３５ＢＮ）を使用して行った。
【００６０】
【表１】
2020063432.tif 000003
【００６１】
使用者の要望に応えるため、皮膚バリアの流体吸収特性及びｐＨ制御特性を調節することが必要になることがある。現在の処方では２種類のポリアクリレート成分、非中和架橋高分子量ポリアクリル酸のＣａｒｂｏｐｏｌ  ９８０  ＮＦ及び、部分的中和架橋高分子量ポリアクリル酸のＡｑｕａ  Ｋｅｅｐ  １０  ＳＨ−ＰＦの成分濃度は、主に、流体吸収特性とｐＨ特性とに関与している。吸収特性及びｐＨ特性を独立して調節することができれば、異なる組み合わせの特性を有する様々なバリアの処方が可能になるであろう。バリアの全ての特性が全成分の相対量に影響されることを認めるものの、驚くべきことに、部分的中和架橋高分子量ポリアクリル酸成分は吸収特性には大きく影響するが、ｐＨ特性には最小限の影響を及ぼすだけであり、一方、非中和架橋高分子量ポリアクリル酸成分はｐＨ特性には大きく影響するが、吸収特性には最小限の影響を及ぼすだけであることを見出した。これらの効果は、製品の性能特性とこれらの２種の成分の成分濃度との間の相関を調べることによって示される。これを、２種の成分の成分濃度に対する２４時間の流体吸収結果をプロットすることによってグラフで示す。
【００６２】
図１は、バリア一式のＡｑｕａ  Ｋｅｅｐ濃度に対する吸収の依存性を示している。直線はデータに合った線形回帰である。Ｒ２値０．８７５７は、流体吸収の測定値の観察された変化の８７％超が、Ａｑｕａ  Ｋｅｅｐ濃度の変化と相関していることを意味する。対照的に、図２に示すように、流体吸収とＣａｒｂｏｐｏｌ濃度とは実質的に相関しない（Ｒ２＝０．０１４１）。
【００６３】
同様に、図３及び図４は、バリア表面のｐＨはＣａｒｂｏｐｏｌ  ９８０  ＮＦ濃度と強く相関し（図３、Ｒ２＝０．７７７３）、一方、Ａｑｕａ  Ｋｅｅｐ  １０ＳＨ−ＰＦ濃度とは実質的な相関がない（図４、Ｒ２＝０．０５９６）ことを示している。
【００６４】
上記のような高分子量ポリマーは、皮膚への刺激が少なく、強化されたｐＨ緩衝能及び吸収能を提供する。本発明者らは、驚くべきことに、クエン酸などの低分子量の酸は、本開示における緩衝系には不適当であることを見出した。そのような低分子量の酸は緩衝剤として認められるほどに機能するが、低分子量酸緩衝系は、本明細書で想定するような用途では、使用者の皮膚に容認し難い炎症を引き起こす。高分子量ポリマー緩衝剤に代えて、クエン酸／クエン酸塩緩衝剤を用いた以外は本開示のものと類似している緩衝接着剤組成物が、ヒト被験者の接着被覆材に使用された場合、被験者の被覆材の下に点状潰瘍を生じた。試験結果を以下に示す。このような接着剤組成物は、医療用途には不適当であろう。この結果は、驚くべきことで、且つ予想外でもあった。クエン酸緩衝系の評価は、以下の実施例２に記載されている。
【００６５】
実施例２−刺激性試験
１９６８年に、Ｌａｎｍａｎらは、数日間の繰返し暴露により低刺激性化粧品間を区別する方法が生みだされることを報告した。短い期間（例えば、２１日など）を含む変更を加えて、この方法は、軽度の皮膚の炎症を引き起こす製品の可能性を決定する標準試験として維持されてきた。この方法論は、閉塞した状態での２１日間の連続塗布を含む。不織布パッド上に塗布した１％のラウリル硫酸ナトリウム（ＳＬＳ）溶液を陽性対照として用い、同様にして塗布した防腐剤の入っていない０．９％の塩化ナトリウムを陰性対照として用いた。この標準試験を、２１日間の連続塗布を通じて、皮膚に直接塗布する様々なバリア処方の炎症を引き起こす可能性を評価するために用いた。バリア材料は自己接着性であるため、無菌生理食塩水で湿らせた不織布パッドの使用、並びに緩衝剤を用いて構築されるバリア及び緩衝剤なしで構築されるバリアの使用により、皮膚からバリアを分離したとき、観察される炎症と、直接塗布により生じる炎症の結果とを比較することにより、機械的特性による炎症（皮膚剥離）の影響と化学的刺激による炎症の影響とを部分的に区別することが可能であった。
【００６６】
３０人分の実験成果を確実にするために、十分な数の一般のボランティアの被験者を募集した。各被験者を全ての試験物質に晒し、その部位を標準的なラテン方格法により無作為化した。評価者には、材料が何かを知らせなかった。材料を、２１日間連続して、又は中止のスコアに到達するまで、同じ部位に再塗布した。刺激データを順位和解析を用いて処理した。ランクの合計は１〜１０の範囲で、数が大きいほど刺激がより大きいことを示す。
【００６７】
刺激性試験で使用した処方を以下に記載する。
【００６８】
クエン酸塩バリア
Ｏｐｐａｎｏｌ（登録商標）Ｂ１２  ＰＩＢ（ＢＡＳＦ）      ４４．０％
ＴＰＣ  Ｇｒｏｕｐ  ＴＰＣ１２８５  液体ＰＩＢ      ７．０％
ポリエチレン繊維      ３．５％
ペクチン      ８．５％
ナトリウムカーボキシメチルセルロース      １７．０％
無水クエン酸一ナトリウム      １６．０％
クエン酸三ナトリウム二水和物      ４．０％
【００６９】
ＰＡＡバリア
Ｏｐｐａｎｏｌ（登録商標）Ｂ１２  ＰＩＢ（ＢＡＳＦ）      ５５．０％
ＴＰＣ  Ｇｒｏｕｐ  ＴＰＣ１２８５  液体ＰＩＢ      ８．７％
ポリエチレン繊維      ４．４％
部分的中和ＰＡＡ      ３１．９％
【００７０】
この標準的な方法論によれば、２０％のクエン酸塩バリアを含む処方の刺激性（平均ランク９．５９）は、陽性対照（平均ランク９．２７）と類似していた。クエン酸塩を含むバリア処方のみが、ＳＬＳに晒されて一般に観察される、より一般的な刺激とは異なり、限局性糜爛（点状病変）を伴う炎症を引き起こした。ＰＡＡ（平均ランク６．７０）を用いて処方されたバリアは、陽性対照又はクエン酸塩緩衝剤処方よりも、刺激性が著しく低かった。ＰＡＡバリア処方に繰返し晒されることによって観察されるわずかな炎症は、繰り返される機械的外傷、すなわちテープ剥離のより均一な「グレージング（ｇｌａｚｉｎｇ）」性であった。これらのグループの両方が陰性対照（平均ランク２．６８）とは異なった。ワセリン中に適用されるＰＡＡ緩衝剤（ワセリン中、３１．８％のＰＡＡ）は、ＰＡＡに繰返し晒されることによる本来の化学的刺激を示さず、非刺激性であった。この観察は、ＰＡＡが配合されたバリアで観察されるわずかな刺激が、繰り返される機械的な損傷に起因するという解釈と矛盾しない。
【００７１】
実施例３
例示配合物−バリアリング
高分子量ＰＩＢ、液体ＰＩＢ、ポリエチレン繊維、架橋ポリアクリル酸及び部分的中和架橋ポリアクリル酸をベースとした一連の配合物を調製した。循環油加熱ジャケットを備えたＡＭＫ  Ｔｙｐｅ  ＶＩ  Ｕ  ２０  Ｌミキサーを用い、混合ブレードの回転速度３２ｒｐｍで例示配合物を調製した。各例の全バッチサイズは１２．９Ｋｇであった。
段階的な混合計画は以下の通りであった。
１．ミキサーを１１０°Ｆに加熱する。
２．Ｎｉｐｐｏｎ  ４Ｈ  ＰＩＢを添加し、１０分間混合する。
３．Ａｑｕａ  Ｋｅｅｐ  １０  ＳＨ−ＰＦを添加し、１０分間混合する。
４．ミキサーを止め、ミキサーの側壁を削り取る。Ｃａｒｂｏｐｏｌ  ９８０  ＮＦの１／２を添加し、１０分間混合する。
５．ミキサーを止め、ミキサーの側壁を削り取る。Ｃａｒｂｏｐｏｌ  ９８０  ＮＦの１／２を添加し、１０分間混合する。
６．ミキサーを止め、ミキサーの側壁を削り取る。ＰＥ繊維を１／４”篩に通し、２０分間かけてゆっくり添加する。
７．ミキサーを止め、ミキサーの側壁を削り取る。８分間混合する。
８．ミキサーを止め、ミキサーの側壁を削り取る。液体ＰＩＢを添加し、８分間混合する。
９．ミキサーを止め、ミキサーの側壁を削り取る。１６分間混合する。
１０．ミキサーを止め、ミキサーの側壁を削り取る。真空にし、３２分間混合する。
真空を解放し、混合物をミキサーから取り出し、試験を実施する前に、室内条件で平衡化した。下記の表２は、この方法で調製した組成物を表示した成分の重量パーセントによって、これらの組成物の試験結果と共に示す。
【００７２】
流体吸収及びｐＨ：流体吸収は、ＥＮ規格１３７２６−１：２００２（Ｔｅｓｔ  ｍｅｔｈｏｄｓ  ｆｏｒ  ｐｒｉｍａｒｙ  ｗｏｕｎｄ  ｄｒｅｓｓｉｎｇｓ−Ｐａｒｔ  １：Ａｓｐｅｃｔｓ  ｏｆ  ａｂｓｏｒｂｅｎｃｙ，Ｓｅｃｔｉｏｎ  ３．３）の手順に従って測定した。水和流体は生理食塩水（０．９％ＮａＣｌ水溶液）であった。吸収された流体の質量を、２０ｍＬの生理食塩水に晒した１０ｃｍ２の表面領域の試料における重量増加により測定した。試料は、炉（３７℃、相対湿度１５％）内に所定時間保持した。表面ｐＨの測定は、流体吸収後の試料について、較正済みのｐＨメーター及びフラットｐＨプローブ（Ｒｏｓｓ（登録商標）ｍｏｄｅｌ  ８１３５ＢＮ）を使用して行った。
【００７３】
耐浸食性：
バリアリング試料（直径０．５インチの円形）の重さを量った（Ｗ１）。生理食塩水（０．９％ＮａＣｌ、３７℃）をバリアリング試料の表面に、１分当たり４ミリリットルの速度で所定時間連続的に滴下した。生理食塩水に晒した後、試料を乾燥させ（６５℃、最小４８時間）、乾燥した試料の重さを量った（Ｗ２）。耐浸食値（残存率）を、残存率＝１００×Ｗ２／Ｗ１で算出した。このインビトロでの耐浸食性試験の好ましい結果が好ましい臨床結果と相関していることが示された。Ｃａｎａｄｉａｎ  Ａｓｓｏｃｉａｔｉｏｎ  ｆｏｒ  Ｅｎｔｅｒｏｓｔｏｍａｌ  Ｔｈｅｒａｐｙ  Ａｎｎｕａｌ  Ｍｅｅｔｉｎｇ，Ｏｔｔａｗａ，Ｍａｙ  ２５−２８，２００６；Ｐｏｓｔｅｒ：“Ｌａｂｏｒａｔｏｒｙ  Ｍｅａｓｕｒｅｍｅｎｔｓ  ａｎｄ  Ｕｓｅｒ  Ａｐｐｒｅｃｉａｔｉｏｎ  ｏｆ  ａ  Ｎｏｖｅｌ  Ｏｓｔｏｍｙ  Ｂａｒｒｉｅｒ  Ｒｉｎｇ  ｗｉｔｈ  Ｉｍｐｒｏｖｅｄ  Ｗｅａｒ  Ｃｈａｒａｃｔｅｒｉｓｔｉｃｓ”，Ｍ．Ｇ．Ｔａｙｌｏｒ，Ｈ．Ｇｅｉｇｅｒ，Ｍ．Ｒ．Ｒｅｉｍｅｒ，ａｎｄ  Ｒ．Ｉ．Ｍｕｒａｈａｔａ。
【００７４】
【表２】
2020063432.tif 000004
【００７５】
実施例４−刺激性試験
３０人分の実験成果を確実にするために、十分な数の一般のボランティアの被験者を募集した。被験者は刺激性の評価のために２１日間の暴露期間に従った。試験品及び対照を皮膚と同じ側に２１日間連続してパッチ貼付を繰り返した。１回の貼付当たり２４時間曝露した。全てのパッチが被験者から取り除かれた後、約１５分で採点を行った。採点は全て完了した。評価者には、材料が何かを知らせなかった。
【００７６】
試験材料は、６７重量％の高分子量ＰＩＢ（Ｎｉｐｐｏｎ  Ｈｉｍｏｌ  ４Ｈ）、約７重量％の液体ＰＩＢ（ＴＰＣ  １２８５）、約７重量％のポリエチレン繊維、約１３．８重量％の架橋ポリアクリル酸（Ｃａｒｂｏｐｏｌ  ９８０  ＮＦ）及び約５．２重量％の部分的中和架橋ポリアクリル酸（Ａｑｕａ  Ｋｅｅｐ  １０  ＳＨ−ＰＦ）を含む、本開示の代表的な実施形態のものであった。
【００７７】
試験材料を被験者の皮膚に２通りの方法（皮膚に直接、又は緩衝酵素溶液で予め濡らしたＷｅｂｒｉｌパッドで覆う）で貼付した。酵素溶液は、リパーゼ及びプロテアーゼを含む５０ｍｍリン酸塩、０．９％ＮａＣｌ  ｐＨ７．４であった。対照は、生理食塩水（陰性）、ＳＬＳ（陽性）及び活性酵素ｐＨ７．４（陽性）であった。試験材料の２通りの方法と３つの対照とのために各被験者の背中の５ヶ所の部位（約２ｃｍ×２ｃｍ）を使用した。
【００７８】
皮膚に直接塗布したとき、又は緩衝酵素溶液で濡らしたパッドで覆ったときの試験材料の刺激性は最小であった。特に、試験材料は、緩衝酵素溶液の刺激性を、生理食塩水と同等のレベルまで、軽減することができた。陽性対照のみ（ＳＬＳ、及び緩衝酵素溶液ｐＨ７．４のみ）が重度の刺激性を引き起こした。
【００７９】
この研究は、試験材料が皮膚活性酵素に対する緩衝能を提供することができ、一方、化学的活性及び毎日の繰り返される剥離に対しては実質的に非刺激性であることを示した。
【００８０】
本開示の実施形態は、創傷被覆材の接着剤層に組み込まれる高分子量ポリマー緩衝剤組成物の使用を意図している。創傷被覆材は、フィルムなどの可撓性の外層を含むことが好ましい。親水コロイド層は、外層の内側にあり、本発明の高分子量ポリマー緩衝剤組成物を、任意選択的にＣＭＣ又はペクチンのような他の親水コロイドと共に含む。理解されるように、親水コロイド層は、創傷床と直接接触する。
【００８１】
一実施形態においては、創傷被覆材は、創傷床における被覆成分の潜在的な崩壊を避けるために水和されたとき、非常に高い凝集力を有する接着剤成分を含む。理解されるように、本発明の緩衝剤組成物を組み込んだ非接着性創傷被覆材も可能であり得る。
【００８２】
自己接着性創傷被覆材に適した処方は、例えば、創傷滲出液を処理するのに有用で、高い流体吸収性及び緩衝能と共に、比較的高い含有量のＳＩＳによる高い凝集力を有する表１の処方８である。自己接着性創傷被覆材の製造にこの製剤を使用する方法は当業者には明らかであろう。
【００８３】
本開示の他の実施形態は、オストミー皮膚バリアに組み込まれる高分子量緩衝剤組成物の使用を意図している。皮膚バリアは、オストミーパウチに恒久的に取り付けられてもよいし（「１ステップ」又はワンピース構成）、フランジクリップシステムを用いて別々に取り付けられてもよい（ツーピース構成）。本開示のこの実施形態は、ストーマ周囲のｐＨを約４．０〜約５．５の正常な皮膚のｐＨ近傍に維持し、それ故、ストーマ周囲の領域の炎症の発生を減少、又は取り除くであろう。
【００８４】
オストミー皮膚バリアのための有用な例示配合物としては、ポリエチレン繊維又はＳＩＳを含むものが挙げられる。例えば、表１の処方１３は、望ましい流体処理能と優れたｐＨ制御能を兼ね備えている。オストミー皮膚バリアの製造にこの製剤を使用する方法は当業者には明らかであろう。
【００８５】
オストミーバリアリングのための有用な例示配合物としては、表２に記載のものが挙げられる。例えば、表２の処方３４は、望ましい流体処理能と優れたｐＨ制御能及び構造完全性とを兼ね備えている。オストミーバリアリングの製造にこの製剤を使用する方法は当業者には明らかであろう。
【００８６】
また、本開示には、上述した高分子量ポリマー緩衝剤組成物の使用方法が含まれる。この組成物は、意図する使用者の皮膚へ皮膚貼着部材を安全に取り付けるために効果的な一定量の組成物を、該部材の側面又は表面に施すことにより、任意の皮膚貼着部材の製造に使用してもよい。
【００８７】
好ましい実施形態を参照して本発明を説明してきたが、種々の明らかな変更がなされ得ること、及び、等価物が本発明の本質的な範囲から逸脱することなく、それらの要素と置換することができることは、当業者には理解されるであろう。従って、本発明が開示した特定の実施形態に限定されるものではないことが意図されている。
【図１】
2020063432.tif 000005
【図２】
2020063432.tif 000006
【図３】
2020063432.tif 000007
【図４】
2020063432.tif 000008